(57)【特許請求の範囲】
【請求項１】
導線を、結晶性樹脂で構成する絶縁被覆で被覆した被覆電線の所定箇所に対して、レーザ光を照射して、前記絶縁被覆を変色させる変色処理を施し、
該変色処理を、
前記レーザ光を照射した照射箇所近傍の結晶化度を、前記レーザ光を照射していない非照射箇所の結晶化度と異なる値に変えることにより前記絶縁被覆を変色させる結晶化度変更処理とした
被覆電線のマーキング方法。
【請求項２】
前記結晶性樹脂を、ＰＰＳ樹脂で構成し、
前記導線の外表面を、前記ＰＰＳ樹脂と異なる色で構成するとともに、
前記結晶化度変更処理を、
前記絶縁被覆に前記レーザ光を照射し、前記導線の外表面を外部から視認可能に、前記ＰＰＳ樹脂の透光性を向上させる透光処理とする
請求項１に記載の被覆電線のマーキング方法。
【請求項３】
前記導線を、断面平角の平角導線で構成した
請求項１又は２に記載の被覆電線のマーキング方法。
【請求項４】
前記導線を、導体と、該導体の外表面に形成したエナメル層とで構成した
請求項１乃至３のうちいずれかに記載の被覆電線のマーキング方法。
【請求項５】
前記所定箇所を、
前記絶縁被覆に発生する不具合部に基づいて定まる範囲とした
請求項１乃至４のうちいずれかに記載の被覆電線のマーキング方法。
【請求項６】
導線を、結晶性樹脂で構成する絶縁被覆で被覆した被覆電線の所定箇所に対して、レーザ光を照射して、前記絶縁被覆を変色させるレーザ照射部を備え、
該レーザ照射部により、
前記レーザ光を照射した照射箇所近傍の結晶化度を、前記レーザ光を照射していない非照射箇所の結晶化度と異なる値に変えることにより前記絶縁被覆を変色させる
被覆電線のマーキング装置。
【請求項７】
前記結晶性樹脂を、ＰＰＳ樹脂で構成し、
前記導線の外表面を、前記ＰＰＳ樹脂と異なる色で構成し、
前記絶縁被覆に前記レーザ光を照射し、前記導線の外表面を外部から視認可能に、前記ＰＰＳ樹脂の透光性を向上する
請求項６に記載の被覆電線のマーキング装置。
【請求項８】
前記導線を、断面平角の平角導線で構成した
請求項６又は７に記載の被覆電線のマーキング装置。
【請求項９】
前記導線を、導体と、該導体の外表面に形成したエナメル層とで構成した
請求項６乃至８のうちいずれかに記載の被覆電線のマーキング装置。
【請求項１０】
前記導線に、前記絶縁被覆を被覆する被覆手段と、
前記導線を前記絶縁被覆で被覆した前記被覆電線を巻き取る巻取り手段と、
所定箇所を検出する検出手段と、
前記所定箇所に対してレーザ照射する請求項６乃至９のうちいずれかに記載の前記マーキング装置とを備えた
被覆電線の製造装置。
【請求項１１】
前記所定箇所を、
前記絶縁被覆に発生する不具合部とした
請求項１０に記載の被覆電線の製造装置。
【発明の詳細な説明】
【技術分野】
【０００１】
本発明は、絶縁被覆で導線を被覆した被覆電線の所定箇所にマーキングするための方法、装置及び、マーキング装置を備えた被覆電線の製造装置に関するものである。
【背景技術】
【０００２】
商品の多様化等に伴い、近年、所望の性能に応じた様々な種類の被覆電線が存在している。しかしながら、導線を絶縁被覆で被覆した被覆電線は、外観上の区別がつきにくく、識別子として、外見上認識できるマーキングをすることが多い。
さらには、さまざまな要求性能に対する高精度化が求められており、例えば、絶縁被覆を構成する樹脂の未溶融物などの不具合部分が検出された場合、不具合部分を排除する必要がある。この場合、不具合部分が発見された被覆電線全体を処分することはできず、不具合部分を除いて使用することを目的とし、不具合部分を明示するためにも、上記マーキングを施している。
【０００３】
このように、被覆電線にマーキングを施すための方法としては、多くの方法が提案されている。例えば、特許文献１に記載のマーキング方法は、インクを含有させたマーキングヘッドを被覆電線に接触させて、所定箇所を着色する構成について提案されている。
【０００４】
また別の方法として、特許文献２では、被覆電線の絶縁被覆にレーザを照射して、被覆表面における照射箇所を凹状とし、凹状部分にインクを侵入させる方法が提案されている。  
しかしながら、これらの上述の方法では、例えば、マーキングした被覆電線を巻取りドラムに巻き取る際に、隣り合う被覆電線にマーキングしたインクが移って、マーキング箇所が不明瞭となるおそれがあった。
【０００５】
また、例えば、マーキングしたインクが、絶縁被覆に比べて変形性が乏しい場合、被覆電線の巻取り、巻き解きの際の変形に伴って、インクが剥がれ落ちるおそれもあった。  
さらにまた、特許文献２で提案されたように、絶縁被覆の表面にレーザ照射して凹状部分を形成する場合、レーザ照射によって消失した絶縁被覆のカスなどの不要物が他の被覆電線に付着するおそれもあった。
【先行技術文献】
【特許文献】
【０００６】
【特許文献１】特開平６−１６２８３９号公報
【特許文献２】特開平９−１１５３６４号公報
【発明の概要】
【発明が解決しようとする課題】
【０００７】
そこでこの発明は、被覆電線の所定箇所に対して、確実に明示できるマーキングを施すことができるマーキング方法、マーキング装置及び、マーキング装置を備えた被覆電線の製造装置を提供することを目的とする。
【課題を解決するための手段】
【０００８】
この発明は、導線を、結晶性樹脂で構成する絶縁被覆で被覆した被覆電線の所定箇所に対して、レーザ光を照射して、前記絶縁被覆を変色させる変色処理を施し、該変色処理を、前記レーザ光を照射した照射箇所近傍の結晶化度を、前記レーザ光を照射していない非照射箇所の結晶化度と異なる値に変えることにより前記絶縁被覆を変色させる結晶化度変更処理とした被覆電線のマーキング方法、あるいは前記絶縁被覆を変色させるレーザ照射部を備えた被覆電線のマーキング装置であることを特徴とする。
【０００９】
上記絶縁被覆を変色させる変色処理は、有色不透明な絶縁被覆を、透光性の高い透明、又は半透明化する変色、逆に、透明、不透明な絶縁被覆を有色不透明にする変色、あるいは色調の異なる色目に変色することを含み、変色処理していない箇所に対して識別可能に変色する処理であることを含む概念である。
【００１０】
上記所定箇所は、例えば、不具合箇所や所定間隔等に基づき、場所を特定するため、あるいは識別子等のものを表示するためなどの表示目的に応じた場所、形状や範囲等を含む概念とすることができる。
【００１１】
この発明により、被覆電線の所定箇所に対して、確実に明示できるマーキングを施すことができる。  
詳しくは、被覆電線において導線を被覆する絶縁被覆を結晶性樹脂で構成し、結晶性樹脂で構成した絶縁被覆の所定箇所に対して、レーザ光を照射して、前記絶縁被覆自体を変色させるため、例えば、インクでマーキングした場合のように、隣り合う被覆電線にマーキングしたインクが移って、マーキング箇所が不明瞭となったり、被覆電線の巻取り、巻き解きの際の変形に伴って、インクが剥がれ落ちたり、さらには、レーザ照射によって発生した不要物が他の被覆電線に付着するなどのおそれもなく、被覆電線の所定箇所に対して、確実に明示できるマーキングを施すことができる。
【００１２】
また、前記変色処理を、前記レーザ光を照射した照射箇所近傍の結晶化度を、前記レーザ光を照射していない非照射箇所の結晶化度と異なる値に変えることにより前記絶縁被覆を変色させる結晶化度変更処理とすることにより、マーキングによる絶縁被覆の絶縁性能の低下を防止するとともに、確実に明示できるマーキングを施すことができる。
【００１３】
上述の前記レーザ光を照射した照射箇所近傍の結晶化度を、前記レーザ光を照射していない非照射箇所の結晶化度と異なる値に変えることは、絶縁被覆を構成する結晶性樹脂の照射箇所近傍を、照射するレーザ光のエネルギにより非結晶化すること、あるいは非結晶化状態から結晶化することあるいは、結晶化度を増減することを含む概念である。
【００１４】
また、この発明の態様として、前記結晶性樹脂を、ＰＰＳ樹脂で構成し、前記導線の外表面を、前記ＰＰＳ樹脂と異なる色で構成するとともに、前記結晶化度変更処理を、前記絶縁被覆に前記レーザ光を照射し、前記導線の外表面を外部から視認可能に、前記ＰＰＳ樹脂の透光性を向上させる透光処理とすることができる。
【００１５】
上記ＰＰＳ樹脂は、結晶性の熱可塑性樹脂であるポリフェニレンスルファイドである。  
上述の前記導線の外表面を外部から視認可能に、前記ＰＰＳ樹脂の透光性を向上させる透光処理は、不透明である上記ＰＰＳ樹脂を透明化、あるいは半透明化とする処理である。
【００１６】
この発明により、マーキングによる絶縁被覆の絶縁性能の低下を防止するとともに、確実に視認できるマーキングを施すことができる。  
詳しくは、前記導線の外表面を、前記ＰＰＳ樹脂と異なる色で構成するとともに、前記絶縁被覆に前記レーザ光を照射し、前記導線の外表面を外部から視認可能に、前記ＰＰＳ樹脂の透光性を向上させるため、透光性が向上した絶縁被覆を透過して、前記ＰＰＳ樹脂と異なる色の導線の外表面を外部から視認することができる。したがって、マーキングを施すことによって絶縁被覆の絶縁性能を低下させることなく、絶縁被覆において、外部から色の異なる導線を視認できる部分をマーキングとして、確実に視認することができる。
【００１７】
また、この発明の態様として、前記導線を、断面平角の平角導線で構成することができる。  
この発明により、例えば、巻取りドラム等に巻取られた状態であっても、確実に視認することができるマーキングを容易に施すことができる。
【００１８】
詳しくは、断面が平角であるため、平角の断面がねじれることなく容易に巻取りドラム等に巻き取ることができる。したがって、例えば、巻取り状態において、平角導線の外周面側となる面にマーキングを施すことにより、平角導線を使用するための巻き解きの際に、確実にマーキングを視認することができる。
【００１９】
また、この発明の態様として、前記導線を、導体と、該導体の外表面に形成したエナメル層とで構成することができる。  
この発明により、絶縁性の高い被覆電線に対して、確実に明示できるマーキングを施すことができる。
【００２０】
また、この発明の態様として、前記所定箇所を、前記絶縁被覆に発生する不具合部に基づいて定まる範囲とすることができる。  
上記不具合部は、絶縁被覆や、エナメル層を有する導線である場合におけるエナメル層に生じる未溶融物等に起因するブツや、絶縁被覆表面に生じた傷等とすることができる。
【００２１】
上述の前記絶縁被覆に発生する不具合部に基づいて定まる範囲は、不具合部を基準とした長さ方向や径方向の範囲など様々な形態における範囲とすることができる。  
この発明により、マーキングにより、不具合部を確実に明示することができる。
【００２２】
また、この発明は、前記導線に、前記絶縁被覆を被覆する被覆手段と、前記導線を前記絶縁被覆で被覆した前記被覆電線を巻き取る巻取り手段と、所定箇所を検出する検出手段と、前記所定箇所に対してレーザ照射する上述の前記マーキング装置とを備えた被覆電線の製造装置であることを特徴とする。
【００２３】
この発明により、所定箇所に、確実に明示できるマーキングが施された被覆電線を製造することができる。また、所定箇所をマーキングした状態で被覆電線を巻き取ることができる。
【００２４】
また、この発明の態様として、前記所定箇所を、前記絶縁被覆に発生する不具合部とすることができる。  
この発明により、不具合部を、マーキングにより確実に明示した被覆電線を製造することができる。また、不具合部をマーキングした状態で被覆電線を巻き取ることができる。したがって、被覆電線を使用するために巻き解く際に、マーキングによって明示された不具合部を確実に確認することができる。よって、例えば、マーキングされた不具合部を排除し、良品部分のみを効率よく使用することができる。
【発明の効果】
【００２５】
本発明によれば、被覆電線の所定箇所に対して、確実に明示できるマーキングを施すことができるマーキング方法、マーキング装置及び、マーキング装置を備えた被覆電線の製造装置を提供することができる。
【図面の簡単な説明】
【００２６】
【図１】被覆電線の説明図。
【図２】被覆電線の製造装置のブロック図。
【図３】被覆電線の製造装置の概略図。
【図４】被覆電線の製造装置の概略斜視図。
【図５】不具合検出部の説明図。
【図６】レーザ照射についての説明図。
【図７】被覆電線の製造フローチャート。
【発明を実施するための形態】
【００２７】
この発明の一実施形態を以下図面とともに説明する。  
図１は被覆電線１００の説明図を示し、図２は被覆電線製造装置１のブロック図を示し、図３は被覆電線製造装置１の概略図を示し、図４は被覆電線製造装置１の概略斜視図を示している。  
詳しくは、図１（ａ）は被覆電線１００の斜視図を示し、図１（ｂ），（ｃ）は透明マーキング部１２０を形成した被覆電線１００の斜視図を示している。
【００２８】
また、図５は不具合検出部４の説明図を示し、図６はレーザ照射についての説明図を示し、図７は被覆電線１００の製造フローチャートを示している。  
詳しくは、図５（ａ）は不具合検出部４における検出状況の概略断面図を示し、図５（ｂ）は不具合検出部４による検出結果の概略図を示している。
【００２９】
図６（ａ）は被覆電線１００に対するレーザ照射部５におけるＣＯ２レーザ光Ｌｂの走査パターンの概略図を示し、図６（ｂ）はＣＯ２レーザ光Ｌｂの別の走査パターンの概略図を示している。
【００３０】
被覆電線１００は、図１（ａ）に示すように、断面が平角状であり、銅製あるいは銅合金製の平角導体１０１の外周面をエナメル層１０２で被覆し、さらに、エナメル層１０２の外側を絶縁被覆１０３で被覆した長尺状の電線であり、例えば、電気自動車のモータ電線として用いられる。
【００３１】
エナメル層１０２は、平角導体１０１の外周面に樹脂ワニスを塗布し、焼き付けて形成され、光沢のある赤茶色である。  
絶縁被覆１０３は、押し出し加工により、エナメル層１０２の外周に形成された絶縁被覆層であり、結晶性の熱可塑性樹脂であるポリフェニレンスルファイド（以下においてＰＰＳ樹脂という）で構成している。ＰＰＳ樹脂は、強度や剛性が高く、耐薬品性、耐摩耗性に優れているため、例えば、モータ電線等のように過酷な使用環境での使用であっても、確実な絶縁性能を確保することができる。なお、ＰＰＳ樹脂は、光沢のある赤茶色であるエナメル層とは異なる乳白色である。
【００３２】
このような構成の被覆電線１００であるが、エナメル層１０２を構成する樹脂ワニスや絶縁被覆１０３を構成するＰＰＳ樹脂の加工状況において未溶融物が生じると、被覆電線１００の外表面となる絶縁被覆１０３に「ブツ」と呼ばれる不具合突起１１０が突出する。
【００３３】
この不具合突起１１０は、後述するＣＯ２レーザ光Ｌｂを照射して絶縁被覆１０３を透明化した透明マーキング部１２０を形成した被覆電線１００についての斜視図である図１（ｂ），（ｃ）に示すように、絶縁被覆１０３の未溶融物１０３ａに起因する不具合突起１１０ａと、エナメル層１０２の未溶融物１０２ｂに起因する不具合突起１１０ｂとの二種類がある。
【００３４】
続いて、被覆電線１００を製造する被覆電線製造装置１について、図２乃至図４とともに説明する。  
被覆電線製造装置１は、制御部２と、制御部２にそれぞれ接続された被覆形成部３、不具合検出部４、レーザ照射部５、及び巻取り部６とで構成し、製造された被覆電線１００を巻取り部６の巻取りドラム６２で巻き取ることができる。
【００３５】
制御部２は、図示省略する記憶部に格納した制御プログラムにより後述する被覆形成部３、不具合検出部４、レーザ照射部５、及び巻取り部６を制御するとともに、画像検出プログラム等により、不具合検出部４で撮像した画像から不具合突起１１０を検出することができるＣＰＵ等で構成している。さらに、制御部２は、被覆電線製造装置１で製造された被覆電線１００の長さを管理制御することができる構成である。
【００３６】
被覆形成部３は、平角導体１０１をエナメル層１０２で被覆したエナメル電線１０２ａを溶融したＰＰＳ樹脂で被覆して、ＰＰＳ樹脂製の絶縁被覆１０３で被覆された被覆電線１００を形成する装置である。
【００３７】
不具合検出部４は、被覆形成部３で形成された被覆電線１００を撮影する装置であり、被覆電線１００の上側に配置した上側検出カメラ４１と、被覆電線１００の下側に配置した下側検出カメラ４２とで構成している。
【００３８】
なお、図５（ａ）に示すように、上側検出カメラ４１は、被覆形成部３から排出され、後述する巻取り部６に向かうＸ方向に流れる被覆電線１００の上面１００ａを撮影し、下側検出カメラ４２は被覆電線１００の下面１００ｂを撮影する。
【００３９】
この不具合検出部４において、例えば、上側検出カメラ４１で撮影した被覆電線１００の映像では、図５（ｂ）に示すように、上面１００ａに不具合突起１１０ｂが発生していることと、側面１００ｃに不具合突起１１０ａが発生していることが確認できる。このように、不具合検出部４では、検出カメラ４１，４２で撮影した被覆電線１００の映像を制御部２に送信し、制御部２は受信した被覆電線１００の映像を画像解析して、不具合突起１１０を検出する。
【００４０】
なお、図５では、上面１００ａや側面１００ｃに発生する不具合突起１１０の態様について説明するため、一断面における上面１００ａと側面１００ｃに不具合突起１１０が生じているが、実際、このように一断面に複数の不具合突起１１０が生じる可能性はほとんどない。また、上面１００ａに不具合突起１１０ｂが発生し、側面１００ｃに不具合突起１１０ａが発生した状態について説明したが、あくまでも理解を容易にするための例示であって、決して不具合突起１１０ａ，１１０ｂの発生場所を示唆するものではない。
【００４１】
レーザ照射部５は、レーザ光を発光するレーザ発光器５１と、レーザ発光器５１で発光したレーザ光を被覆電線１００の上面１００ａに向けて照射する照射チップ５２とで構成し、レーザ照射部５は、制御部２によって、レーザ光の出力制御、及び照射のＯＮ／ＯＦＦ制御されている。
【００４２】
なお、本実施例において、レーザ発光器５１では、波長が１０．６μｍであるＣＯ２レーザ光Ｌｂを発光している。さらに、ＣＯ２レーザ光Ｌｂは、図１（ｂ），（ｃ）に示すように、ＣＯ２レーザ光Ｌｂが照射された絶縁被覆１０３が非結晶化によって透明化して透明マーキング部１２０となる出力で照射するよう設定している。
【００４３】
また、レーザ照射部５は、図６（ａ）において走査ライン５３ａで示すように、照射チップ５２から照射されたＣＯ２レーザ光Ｌｂを、Ｘ方向に対して、Ｘ方向の後方に向かって斜め方向となるように走査させ、被覆電線１００の幅を横断すると、再度、図６（ａ）において点線で示すように、被覆電線１００の幅方向の元の位置に戻り、これを繰り返す。  
あるいは、レーザ照射部５は、図６（ｂ）において走査ライン５３ｂで示すように、Ｘ方向の後方に向かう斜め方向に対して蛇腹状となるように走査させてもよい。
【００４４】
なお、上述の走査ライン５３ａ，５３ｂのＸ方向の後方に向かう斜め方向は、後述する巻取り部６における被覆電線１００の巻取り速度、すなわち巻取り部６に向かって流れるＸ方向の被覆電線１００の速さに応じた角度となる。  
また、レーザ発光器５１におけるＣＯ２レーザ光Ｌｂの出力や照射スポットの大きさも、被覆電線１００のＸ方向の速さに応じ、照射箇所に対する照射時間で、十分絶縁被覆１０３を非結晶化できる出力や照射スポットの大きさに設定している。
【００４５】
また、不具合検出部４とレーザ照射部５との装置間隔Ｌは、不具合検出部４によって検出された不具合突起１１０に基づいてマーキングする長さに応じて設定している。詳述すると、装置間隔Ｌは、例えば、不具合突起１１０を中心として長さ方向に１６００ｍｍの範囲でマーキングするとした場合、不具合突起１１０の位置より８００ｍｍ上流側の位置からＣＯ２レーザ光Ｌｂを照射する必要があるため、レーザ照射部５は不具合検出部４に対して、８００ｍｍ以上、上流側の位置に配置する、つまり装置間隔Ｌを８００ｍｍ以上の間隔に設定することとなる。つまり、装置間隔Ｌは、不具合突起１１０の位置から上流側の照射開始位置までの距離以上に設定する。
【００４６】
巻取り部６は、水平な回転軸６１を中心として回転する巻取りドラム６２で構成され、巻取りドラム６２の外周面６２ａに被覆電線１００を巻付ける装置であり、制御部２によって回転速度や回転の開始／停止を制御されている。
【００４７】
上述のように被覆電線製造装置１を構成しているため、レーザ照射部５で照射されたＣＯ２レーザ光Ｌｂによって、上面１００ａ側の絶縁被覆１０３が透明化した透明マーキング部１２０は、巻取りドラム６２に巻付けられた状態で、図４に示すように、巻付け状態の被覆電線１００の外周面側となるため、巻取りドラム６２に巻取られた状態であっても外部から不具合突起１１０に基づく透明マーキング部１２０を視認することができる。
【００４８】
このように構成された被覆電線製造装置１を用いた被覆電線１００の製造方法について図７とともに、以下で説明する。  
被覆電線１００の製造開始とともに、被覆形成部３及び巻取り部６を稼働させるとともに（ステップｓ１）、不具合検出部４による不具合突起１１０の検出を開始する（ステップｓ２）．
不具合検出部４で不具合突起１１０が検出されると（ステップｓ３：Ｙｅｓ）、検出された不具合突起１１０に基づく被覆電線１００の所定範囲に対してレーザ照射部５でＣＯ２レーザ光Ｌｂを照射する（ステップｓ４）。ＣＯ２レーザ光Ｌｂの照射は、所定長さ経過するまで継続し（ステップｓ５：Ｎｏ）、ＣＯ２レーザ光Ｌｂの照射が所定長さ経過すると（ステップｓ５：Ｙｅｓ）、レーザ照射部５を停止する（ステップｓ６）。
【００４９】
そして、このような不具合突起１１０の検出及びＣＯ２レーザ光Ｌｂの照射を伴う被覆電線１００の製造が所定長さまで繰り返され（ステップｓ７：Ｎｏ）、所定長さ分の被覆電線１００が製造されると（ステップｓ７：Ｙｅｓ）、被覆形成部３及び巻取り部６の稼働を停止し（ステップｓ８）、被覆電線１００の製造を終了する。
【００５０】
このように、被覆電線製造装置１を用い、上述の方法で製造される被覆電線１００は、ＰＰＳ樹脂で構成する絶縁被覆１０３でエナメル電線１０２ａを被覆した被覆電線１００の不具合突起１１０の発生位置を基準とする所定範囲に対して、ＣＯ２レーザ光Ｌｂを照射して、絶縁被覆１０３自体を変色させるため、被覆電線１００の不具合突起１１０の発生位置を基準とする所定範囲に、確実に明示できるマーキングとして透明マーキング部１２０を形成することができる。
【００５１】
詳しくは、被覆電線１００において導線を被覆する絶縁被覆１０３をＰＰＳ樹脂で構成し、ＰＰＳ樹脂で構成した絶縁被覆１０３における不具合突起１１０の発生位置を基準とする所定範囲に対して、ＣＯ２レーザ光Ｌｂを照射して、絶縁被覆１０３自体を変色させる。したがって、例えば、インクでマーキングした場合のように、隣り合う被覆電線にマーキングしたインクが移って、マーキング箇所が不明瞭となったり、被覆電線の巻取り、巻き解きの際の変形に伴って、インクが剥がれ落ちたり、さらには、被覆電線の絶縁被覆にレーザを照射して、被覆表面における照射箇所を凹状とし、凹状部分にインクを侵入させる方法において、レーザ照射によって発生した消失した絶縁被覆のカス等の不要物が他の被覆電線に付着するおそれもなく、被覆電線１００の上記所定範囲に対して、確実に明示できる透明マーキング部１２０を形成することができる。よって、例えば、不要物の混入を厳しく制限されるモータ電線として、透明マーキング部１２０を形成した被覆電線１００のうち透明マーキング部１２０を排除した部分を用いることができる。
【００５２】
また、被覆電線製造装置１では、不具合突起１１０を基準とする所定範囲にマーキングとしての透明マーキング部１２０を形成した状態で被覆電線１００を巻き取ることができるため、被覆電線１００を使用するために巻き解く際に、透明マーキング部１２０によって明示された不具合突起１１０を確実に確認することができる。したがって、透明マーキング部１２０によりマーキングされた不具合突起１１０を含む所定範囲を排除し、良品部分のみを効率よく使用することができる。
【００５３】
また、ＣＯ２レーザ光Ｌｂをレーザ照射することにより、ＣＯ２レーザ光Ｌｂを照射した照射箇所近傍の結晶化度を、ＣＯ２レーザ光Ｌｂを照射していない非照射箇所の結晶化度と異なる値に変えて非結晶化することにより、絶縁被覆１０３を透明化し、透明マーキング部１２０を形成することによる絶縁被覆１０３の絶縁性能の低下を防止するとともに、確実に明示できるマーキングとして透明マーキング部１２０を形成することができる。
【００５４】
さらには、エナメル電線１０２ａの外表面が、乳白色のＰＰＳ樹脂と異なる光沢のある赤茶色であるとともに、絶縁被覆１０３にＣＯ２レーザ光Ｌｂを照射し（ステップｓ４）、エナメル電線１０２ａの赤茶色である外表面を、透明化された透明マーキング部１２０を介して外部から視認可能にすることにより、確実に視認できるマーキングを施すことができる。
【００５５】
詳しくは、エナメル電線１０２ａの外表面が、乳白色のＰＰＳ樹脂と異なる光沢のある赤茶色であるとともに、絶縁被覆１０３にＣＯ２レーザ光Ｌｂを照射し、エナメル電線１０２ａの外表面を外部から視認可能に、ＰＰＳ樹脂の透光性を向上させて透明マーキング部１２０を形成するため、透明マーキング部１２０を透過して、エナメル電線１０２ａの外表面を外部から視認することができる。
【００５６】
したがって、絶縁被覆１０３において、透光性が向上し、外部から色の異なるエナメル電線１０２ａを視認できる部分である透明マーキング部１２０をマーキングとして、確実に視認することができる。
【００５７】
さらには、図１（ｂ），（ｃ）に示すように、絶縁被覆１０３を透明化して透明マーキング部１２０を形成しているため、不具合突起１１０が、未溶融物１０２ｂに起因する不具合突起１１０ｂなのか、未溶融物１０３ａに起因する不具合突起１１０ａなのか、確認することができる。したがって、例えば、未溶融物１０２ｂに起因する不具合突起１１０ｂが多く発生する場合は、エナメル層１０２の形成条件や設定を見直し、未溶融物１０３ａに起因する不具合突起１１０ａが多く発生する場合は、絶縁被覆１０３の被覆加工条件や設定を見直すように、不具合突起１１０の発生状況に応じたフィードバック処理を行なうことができ、より高精度な被覆電線１００を効率よく製造することができる。
【００５８】
また、被覆電線１００の断面を平角状としているため、巻取りドラム６２に巻取られた状態であっても、確実に視認することができるマーキングを容易に施すことができる。  
詳しくは、被覆電線１００の断面が平角であるため、平角の断面がねじれることなく容易にエナメル層１０２に巻き取ることができる。したがって、例えば、巻取り状態において、平角状の被覆電線１００の外周面側となる上面１００ａに透明マーキング部１２０を形成することにより、平角状の被覆電線１００の巻き解きの際に、透明マーキング部１２０を確実に視認することができる。なお、巻き解きの際の透明マーキング部１２０の検出は、センサ等により非接触で検出しても良いし、目視により検出してもよい。
【００５９】
また、平角導体１０１と、平角導体１０１の外表面に形成したエナメル層１０２とで構成するエナメル電線１０２ａに絶縁被覆１０３を被覆して被覆電線１００を構成しているため、絶縁性の高い被覆電線１００に対して、確実に明示できるマーキングを施すことができる。
【００６０】
以上、本発明の構成と、前述の実施態様との対応において、本実施形態の導線は、エナメル電線１０２ａに対応し、
以下同様に、
結晶性樹脂は、ＰＰＳ樹脂に対応し、
所定箇所は、透明マーキング部１２０を形成する不具合突起１１０の発生位置を基準とした範囲に対応し、
レーザ光は、ＣＯ２レーザ光Ｌｂに対応し、
変色処理、結晶化度変更処理及び透光処理は、ステップｓ４におけるレーザ照射に対応し、
ＰＰＳ樹脂と異なる導線の外表面の色は、光沢のある赤茶色に対応し、
導体は、平角導体１０１に対応し、
不具合部は、不具合突起１１０に対応し、
被覆電線のマーキング装置は、被覆電線製造装置１における制御部２、不具合検出部４及びレーザ照射部５に対応し、
巻取り手段は、巻取り部６に対応し、
検出手段は、不具合検出部４に対応し、
被覆電線の製造装置は、被覆電線製造装置１に対応するも、
上記実施形態に限定するものではない。
【００６１】
例えば、上述の説明においては、絶縁被覆１０３にＣＯ２レーザ光Ｌｂを照射させて透明マーキング部１２０を形成したが、絶縁被覆１０３を構成するＰＰＳ樹脂が照射によって非結晶化するレーザ光であれば、ＣＯ２レーザ光Ｌｂのみならず、例えば、ＹＡＧレーザなどの固体レーザ、半導体レーザのように、他のレーザ光を照射してもよい。
【００６２】
また、結晶性樹脂としてＰＰＳ樹脂を用いたが、ＣＯ２レーザ光Ｌｂ等のレーザ光を照射して非結晶化することによって変色する結晶性樹脂であれば、ポリフェニレンサルファイド（ＰＰＳ）、ポリメチルペンテン（ＰＭＰ）、ポリテトラフルオロエチレン（ＰＴＦＥ）、テトラフルオロエチレン−ヘキサフルオロプロピレン共重合体（ＦＥＰ）、テトラフルオロエチレン−エチレン共重合体（ＥＴＦＥ）、テトラフルオロエチレン・パーフルオロアルキルビニルエーテル共重合体（ＰＦＡ）、ポリアミド６、６６、１１、１２、６１０、４６を含む脂肪族ポリアミド、ポリアミド６Ｔ、９Ｔ、ＭＸＤ６、ポリフタルアミドを含む芳香族ポリアミド、ポリエチレンテレフタレート（ＰＥＴ）、ポリブチレンテレフタレート（ＰＢＴ）、ポリエチレンナフタレート（ＰＥＮ）、ポリブチレンナフタレート（ＰＢＴ）、ポリブチレンナフタレート（ＰＢＮ）、ポリフェニレンエーテル（ＰＰＥ）、ポリフェニレンオキサイト（ＰＰＯ）、ポリエーテルエーテルケトン（ＰＥＥＫ）、液晶ポリマー（ＬＣＰ）を含む芳香族ポリエステル、シンジオタクチックポリスチレン（ＳＰＳ）、ポリアセタール（ＰＯＭ）等の融点が１５０℃以上の結晶性樹脂など異なる結晶性樹脂を用いてもよい。例えば、このように、融点が１５０℃以上の結晶性樹脂を用いた場合、高温環境下での課電劣化を抑制し、かつ被覆電線１００の課電寿命を向上することができるため、さらに好ましい。
【００６３】
さらにまた、結晶性樹脂としてＰＰＳ樹脂を用いて、ＣＯ２レーザ光Ｌｂを照射して非結晶化させ、透明マーキング部１２０を形成したが、半透明な状態まで透光性を向上しても良いし、透光性が向上せずとも、ＣＯ２レーザ光Ｌｂが照射されていない箇所と色調が異なる色目が変わる程度に変色させてもよい。逆に、透明、不透明な結晶性樹脂を、ＣＯ２レーザ光Ｌｂを照射して有色不透明に変色させてもよい。
【００６４】
また、上述の説明において、図６（ａ），（ｂ）において走査ライン５３ａ，５３ｂに示すように、Ｘ方向に対して、Ｘ方向の後方に向かって斜め方向となるようにＣＯ２レーザ光Ｌｂを走査させる、つまり、レーザ照射部５をＸ方向に交差する幅方向に移動させる、もしくは幅方向に枢動させてＣＯ２レーザ光Ｌｂを被覆電線１００に照射したが、レーザ照射部５をＸ方向に移動もしくは枢動させてＣＯ２レーザ光Ｌｂを被覆電線１００に照射してもよい。
【００６５】
この場合、被覆電線１００がＸ方向に流れていない停止状態であっても、あるいは被覆電線１００がＸ方向に流れる状態であっても、ＣＯ２レーザ光Ｌｂの照射部分を被覆電線１００に対してＸ方向に相対移動させて、照射箇所に効率良く照射することができる。
【００６６】
また、被覆電線１００のＸ方向の速さ等の諸条件に応じてＣＯ２レーザ光Ｌｂのエネルギを調整するとともに、被覆電線１００に照射されるＣＯ２レーザ光Ｌｂの照射スポットの大きさを被覆電線１００の幅以上に形成してもよい。この場合、レーザ照射部５を幅方向に移動又は枢動させずとも、照射箇所に効率良く照射することができる。
【００６７】
さらにまた、不具合突起１１０の発生箇所を含む範囲を透明マーキング部１２０で明示したが、ＣＯ２レーザ光Ｌｂを絶縁被覆１０３に照射して、ロゴや被覆電線１００の品番を表示させてもよい。また、上述の説明では、上面１００ａに長さ方向における所定範囲にＣＯ２レーザ光Ｌｂを照射して透明マーキング部１２０を形成したが、例えば、不具合突起１１０を中心として円形状にＣＯ２レーザ光Ｌｂを照射し、円形状の透明マーキング部１２０を形成してもよい。さらには、被覆電線１００の上面１００ａのみならず、実際の不具合突起１１０が発生した面のみ、あるいは全周に亘って透明マーキング部１２０を形成してもよい。
【００６８】
また、例えば、不具合突起１１０の発生に関係なく、一定長さの目盛りとして、一定長さ毎に透明マーキング部１２０を形成してもよい。なお、このとき、上述の一定長さを制御部２で判別してもよいが、被覆電線１００が巻き取られた巻取りドラム６２の重量により、一定長さを検出する構成であってもよい。
【００６９】
また、上述の被覆電線製造装置１に、平角導体１０１にエナメル層１０２を形成するエナメル層形成部を備えてもよい。  
さらにまた、上述の説明では、絶縁被覆１０３や、エナメル層１０２を有するエナメル電線１０２ａである場合におけるエナメル層１０２に生じる未溶融物であるブツを不具合突起１１０としたが、絶縁被覆１０３表面に生じた傷等を不具合突起１１０として不具合検出部４で検出する構成であってもよい。
【符号の説明】
【００７０】
１…被覆電線製造装置
２…制御部
４…不具合検出部
５…レーザ照射部
６…巻取り部
１００…被覆電線
１０１…平角導体
１０２…エナメル層
１０２ａ…エナメル電線
１０３…絶縁被覆
１１０…不具合突起
１２０…透明マーキング部
Ｌｂ…ＣＯ２レーザ光
【図１】
0005846955.tif 000002
【図２】
0005846955.tif 000003
【図３】
0005846955.tif 000004
【図４】
0005846955.tif 000005
【図５】
0005846955.tif 000006
【図６】
0005846955.tif 000007
【図７】
0005846955.tif 000008